저분자 유기 금속 복합체 "트리스(8-하이드록시퀴놀리나토)알루미늄(Tris(8-hydroxyquinolinato) aluminium)"(Alq3)가 Tang과 VanSlyke에 의해 전자 수송층(electron transport layer) 및 유기 발광 다이오드(OLEDs)의 "샌드위치형" 발광층으로서 제공되도록 제조되었기 때문에, 필름을 형성하기 위해 진공 가열 증착 시켜 저분자로 이루어진 전기 발광 소자(electroluminescent element)가 일부 가전 장치의 디스플레이(displays)에 성공적으로 적용되었다. 풀-컬러 디스플레이(full-color display)를 형성하기 위하여, 고색 순도를 가지는 3개의 원색의 발광 물질(light emitting material), 긴 수명 및 높은 효율이 필요하다. 그러나, 녹색 및 적색 발광 물질에 대하여, 청색 형광 물질이 캐리어(carriers)의 주입(특히 전자의 주입) 및 홀(holes) 및 전자(electrons) 주입의 균형에 영향을 미치는 넓은 밴드 갭(band gap)을 포함하여, 청색 OLEDs의 발광 효율 및 안정성은 녹색 및 적색 OLEDs의 발광 효율 및 안정성보다 낮다. OLEDs의 성능을 더 향상시키기 위하여, 청색 발광 물질, 특히 진청색 발광 물질을 개선할 필요성이 요구되었다. 청색 발광 물질의 설계 및 제조에 대한 방법이 우수하다. 예를 들어, US 특허 5,935,721A는 청색 발광 화합물 9,10-디(나프-2-틸) 안트라센(9,10-di(naphth-2-yl) anthracene)(AND)이 중심 위치에서 3.5 cd/A의 발광 효율을 얻도록, 안트라센에 기반한 안트라센의 9,9 위치에서 나프탈렌기를 가지며, 100 cd/cm2의 휘도에서 색도 좌표(chromaticity coordinates)가 (0.153, 0.228)인 것을 개시하였다. 또한, 2004년의 US 특허 5,891,554A에서, 브릿지(bridge)로 스티렌기(styrene group)를 가지며, 말단(terminals)(예를 들어 DSA-Ph ,1-4-디-[4 - (N, N-디-페닐) 아미노] 스티릴-벤젠(DSA-Ph ,1-4-di-[4 - (N, N-di-phenyl) amino] styryl-benzene))으로 트리페닐아민(triphenylamine), 페닐아민(phenylamine) 또는 카르바졸 아릴(carbazole aryl)을 가지는, 청색 형광 물질은 도핑 게스트(guest)로서 이용되고, 20 mA/cm2의 전류 밀도(current density)에서 9.7 cd/A의 발광 효율을 얻으며, 색도 좌표는 하늘색계의 (0.16, 0.32)에 위치한다.또한, 몇몇의 다른 청색 발광 물질은 매우 발전하고 있다.이러한 발전에 기여하여, 본 특허, 중국 특허 CN 200710031271는 비대칭 구조를 가지는 청색 발광 물질의 타입 B1 및 B2을 개시하였다. 이러한 타입의 물질은 고체 상태에서의 형광 효율, 고색 순도, 무정형 특성, 우수한 정공-수송(hole-transport) 특성 및 쉬운 합성 및 정제의 이점을 가진다. 상술한 물질이 장점을 가지지만, 이러한 타입의 물질은 전자 주입/수송 특성에서 단점이 나타난다. 따라서, 본 발명은 종래의 기술에 존재하는 문제점을 해결하고, 풀 내추럴 컬러 디스플레이 효과(full natural color display effect)를 제공하기 위하여 진청색 순도를 달성하도록 분자 구조에서 전자 결핍 그룹(electron deficient group)을 가지는 청색 형광 유기 물질을 제공하였다.
이 문장들은 임의의 순서로 섞여 있습니다. 모든 문장을 활용하여 원본 단락의 순서와 내용을 올바른 순서로 재구성하세요.
#문장 리스트: ['저분자 유기 금속 복합체 "트리스(8-하이드록시퀴놀리나토)알루미늄(Tris(8-hydroxyquinolinato) aluminium)"(Alq3)가 Tang과 VanSlyke에 의해 전자 수송층(electron transport layer) 및 유기 발광 다이오드(OLEDs)의 "샌드위치형" 발광층으로서 제공되도록 제조되었기 때문에, 필름을 형성하기 위해 진공 가열 증착 시켜 저분자로 이루어진 전기 발광 소자(electroluminescent element)가 일부 가전 장치의 디스플레이(displays)에 성공적으로 적용되었다.', '상술한 물질이 장점을 가지지만, 이러한 타입의 물질은 전자 주입/수송 특성에서 단점이 나타난다.', '청색 발광 물질의 설계 및 제조에 대한 방법이 우수하다.', '그러나, 녹색 및 적색 발광 물질에 대하여, 청색 형광 물질이 캐리어(carriers)의 주입(특히 전자의 주입) 및 홀(holes) 및 전자(electrons) 주입의 균형에 영향을 미치는 넓은 밴드 갭(band gap)을 포함하여, 청색 OLEDs의 발광 효율 및 안정성은 녹색 및 적색 OLEDs의 발광 효율 및 안정성보다 낮다.', '풀-컬러 디스플레이(full-color display)를 형성하기 위하여, 고색 순도를 가지는 3개의 원색의 발광 물질(light emitting material), 긴 수명 및 높은 효율이 필요하다.', 'OLEDs의 성능을 더 향상시키기 위하여, 청색 발광 물질, 특히 진청색 발광 물질을 개선할 필요성이 요구되었다.', '따라서, 본 발명은 종래의 기술에 존재하는 문제점을 해결하고, 풀 내추럴 컬러 디스플레이 효과(full natural color display effect)를 제공하기 위하여 진청색 순도를 달성하도록 분자 구조에서 전자 결핍 그룹(electron deficient group)을 가지는 청색 형광 유기 물질을 제공하였다.', '또한, 2004년의 US 특허 5,891,554A에서, 브릿지(bridge)로 스티렌기(styrene group)를 가지며, 말단(terminals)(예를 들어 DSA-Ph ,1-4-디-[4 - (N, N-디-페닐) 아미노] 스티릴-벤젠(DSA-Ph ,1-4-di-[4 - (N, N-di-phenyl) amino] styryl-benzene))으로 트리페닐아민(triphenylamine), 페닐아민(phenylamine) 또는 카르바졸 아릴(carbazole aryl)을 가지는, 청색 형광 물질은 도핑 게스트(guest)로서 이용되고, 20 mA/cm2의 전류 밀도(current density)에서 9.7 cd/A의 발광 효율을 얻으며, 색도 좌표는 하늘색계의 (0.16, 0.32)에 위치한다.또한, 몇몇의 다른 청색 발광 물질은 매우 발전하고 있다.이러한 발전에 기여하여, 본 특허, 중국 특허 CN 200710031271는 비대칭 구조를 가지는 청색 발광 물질의 타입 B1 및 B2을 개시하였다.', '이러한 타입의 물질은 고체 상태에서의 형광 효율, 고색 순도, 무정형 특성, 우수한 정공-수송(hole-transport) 특성 및 쉬운 합성 및 정제의 이점을 가진다.', '예를 들어, US 특허 5,935,721A는 청색 발광 화합물 9,10-디(나프-2-틸) 안트라센(9,10-di(naphth-2-yl) anthracene)(AND)이 중심 위치에서 3.5 cd/A의 발광 효율을 얻도록, 안트라센에 기반한 안트라센의 9,9 위치에서 나프탈렌기를 가지며, 100 cd/cm2의 휘도에서 색도 좌표(chromaticity coordinates)가 (0.153, 0.228)인 것을 개시하였다.']